(57)【要約】【課題】土壌の土質を問わず高い地盤改良が得られ、且つ、環境への負荷が少ない地盤改良材、助剤及び地盤改良方法を提供することを課題とする。【解決手段】本発明は、セメントと、フミン酸、フミン酸塩、ニトロフミン酸及びニトロフミン酸塩からなる群から選択される少なくとも１のフミン成分とが含まれている地盤改良材等である。【選択図】なし【特許請求の範囲】
【請求項１】
セメントと、フミン酸、フミン酸塩、ニトロフミン酸及びニトロフミン酸塩からなる群から選択される少なくとも１のフミン成分とが含まれている地盤改良材。
【請求項２】
硫酸塩及び亜硫酸塩からなる群から選択される少なくとも１の硫酸成分がさらに含まれている請求項１に記載の地盤改良材。
【請求項３】
前記フミン成分が、セメント１００質量部に対して１質量部以上４０質量部以下含まれている請求項１又は２に記載の地盤改良材。
【請求項４】
フミン酸、フミン酸塩、ニトロフミン酸及びニトロフミン酸塩からなる群から選択される少なくとも１のフミン成分が含まれている地盤改良用の助剤。
【請求項５】
硫酸塩及び亜硫酸塩からなる群から選択される少なくとも１の硫酸成分がさらに含まれている請求項４に記載の地盤改良用の助剤。
【請求項６】
前記硫酸成分が、前記フミン成分１００質量部に対して１質量部以上５０質量部以下含まれている請求項４又は５に記載の地盤改良用の助剤。
【請求項７】
地盤を構成する土壌に、請求項４乃至６に記載の助剤を混合する工程と、
前記助剤を混合した土壌にセメントを混合する工程とを含む地盤改良方法。
【発明の詳細な説明】
【技術分野】
【０００１】
本発明は、土壌を改良するセメントを含む地盤改良材、地盤改良に用いる助剤及び助剤を用いた地盤改良方法に関する。
【背景技術】
【０００２】
地盤を構成する土壌が軟弱で種々の用途に適さない場合に、これらの土壌の強度、安定性、耐久性等を向上させて地盤を改良する方法として、改良すべき地盤の土壌に固化材を含む土壌改良材を混合して、土壌を固化させることで地盤を補強することが行なわれている。このような地盤改良材には、ポルトランドセメント、高炉セメント、スラグ等のような水硬性材料が固化材として配合されている。
しかし、これらの固化材を含む地盤改良材は、改良する地盤を構成する土壌の質によっては充分な効果が得られない場合がある。
そこで、土壌の成分にあわせた種々の地盤改良材が検討されている。
【０００３】
例えば、特許文献１には、有機質を多く含んだ土壌や、特定の粘土鉱物を多く含んだ土壌を含む地盤のための地盤改良材として、水砕スラグ、消石灰又は生石灰等の固化成分に、硫酸塩、及びアルカリ金属塩を配合したものが記載されている。
かかる硫酸塩およびアルカリ金属塩を地盤改良材中に配合することで、土壌中に有機物が多く含まれている場合にも、スラグの水硬性反応を阻害することが抑制される。
【０００４】
しかし、特許文献１に記載の地盤改良材は、前述のような有機質を多く含んだ土壌や、特定の粘土鉱物を多く含んだ土壌等の特殊な土壌を含む地盤を改良するものであり、その他の土質の土壌に対しては充分な効果が得られないという問題がある。
【０００５】
また、一般的な土壌用に広く用いられている地盤改良材としては通常セメントを固化材として用いることが多いが、セメントからは六価クロムが土壌中に溶出するおそれがあり、地盤改良による環境への負荷が高くなるという問題がある。
【先行技術文献】
【特許文献】
【０００６】
【特許文献１】特開平１１−２９３２４３号公報
【発明の概要】
【発明が解決しようとする課題】
【０００７】
そこで、本発明は、上記のような従来の問題を鑑みて、土壌の土質を問わず高い地盤改良効果が得られ、且つ、環境への負荷が少ない地盤改良材、助剤及び地盤改良方法を提供することを課題とする。
【課題を解決するための手段】
【０００８】
本発明に係る地盤改良材は、セメントと、フミン酸、フミン酸塩、ニトロフミン酸及びニトロフミン酸塩からなる群から選択される少なくとも１のフミン成分とを含む。
【０００９】
本発明によれば、セメントと、フミン酸、フミン酸塩、ニトロフミン酸及びニトロフミン酸塩からなる群から選択される少なくとも１のフミン成分とを含むため、幅広い土質の土壌に対して固化による強度を向上させることができる。また、セメントからの六価クロムの環境への溶出も抑制できる。
【００１０】
本発明において、硫酸塩及び亜硫酸塩からなる群から選択される少なくとも１の硫酸成分がさらに含まれていてもよい。
【００１１】
硫酸塩及び亜硫酸塩からなる群から選択される少なくとも１の硫酸成分がさらに含まれている場合には、セメントの固化による土壌の強度がより向上する。
【００１２】
本発明において、前記フミン成分が、セメント１００質量部に対して１質量部以上４０質量部以下含まれていてもよい。
【００１３】
前記フミン成分が、セメント１００質量部に対して１質量部以上４０質量部以下含まれている場合には、セメントの固化による土壌の強度がより向上する。
【００１４】
本発明に係る地盤改良用の助剤は、フミン酸、フミン酸塩、ニトロフミン酸及びニトロフミン酸塩からなる群から選択される少なくとも１のフミン成分が含まれている。
【００１５】
フミン酸、フミン酸塩、ニトロフミン酸及びニトロフミン酸塩からなる群から選択される少なくとも１のフミン成分が含まれている地盤改良用の助剤であることにより、種々のセメントを含む地盤改良材と併用することができ、例えば、改良する地盤の土壌に合わせた異なる任意の種類のセメントを用いた地盤改良材と併用することができ、より幅広い土質の土壌に対する地盤改良に用いることができる。
【００１６】
本発明に係る地盤改良用の助剤は、硫酸塩及び亜硫酸塩からなる群から選択される少なくとも１の硫酸成分がさらに含まれていてもよい。
【００１７】
本発明に係る地盤改良用の助剤は、前記硫酸成分が、前記フミン成分１００質量部に対して１質量部以上５０質量部以下含まれていてもよい。
【００１８】
前記硫酸成分が、前記フミン成分１００質量部に対して１質量部以上５０質量部以下含まれている場合には、土壌に対して固化による強度をより向上させることができる。
【００１９】
本発明に係る地盤改良方法は、地盤を構成する土壌に前記助剤を混合する工程と、
前記助剤を混合した土壌にセメントを混合する工程とを含む。
【００２０】
本発明によれば、地盤を構成する土壌に前記助剤を混合する工程を実施してから、前記助剤を混合した土壌にセメントを混合する工程を実施することにより、幅広い土質の土壌に対して強度を向上せさることができる。同時に、セメントからの六価クロムの溶出を抑制することができる。
【発明の効果】
【００２１】
本発明によれば、土壌の土質を問わず高い地盤改良効果が得られ、且つ、環境への負荷が少ない地盤改良材、地盤改良用の助剤及び地盤改良方法を提供することができる。
【発明を実施するための形態】
【００２２】
以下、本発明に係る地盤改良材、地盤改良用の助剤及び地盤改良方法について具体的に説明する。
まず、本発明の地盤改良用の助剤の一実施形態について説明する。
本実施形態の助剤には、フミン酸、フミン酸塩、ニトロフミン酸及びニトロフミン酸塩からなる群から選択される少なくとも１のフミン成分が含まれている。
【００２３】
フミン酸は、土壌あるいは石炭等の堆積物中に含まれる動植物由来の高分子化合物であるフミン質の一種であり、フミン質の中でもアルカリ性溶液に可溶であって酸性水溶液に不溶な高分子有機酸を指す。
【００２４】
本実施形態の助剤は、フミン酸及びその塩、ならびにフミン酸のニトロ化物であるニトロフミン酸及びその塩などのフミン成分を含む助剤であるため、後述するようなセメントを含む地盤改良材とともに土壌に混合することで、土壌の固化性が向上し、且つ、セメントからの六価クロムの溶出を抑制することができる。このような作用の詳細なメカニズムは不明であるが、フミン酸には土粒子を分散しやすくする作用があり、そのためフミン酸を含む助剤を土壌中に混合することで、併用するセメントと土壌との攪拌性が向上し、土壌の固化性を高めるためと考えられる。
【００２５】
フミン酸としては、土壌フミン酸、石炭系フミン酸等が挙げられる。
フミン酸塩としては、フミン酸ナトリウム、フミン酸カリウム等が挙げられる。
ニトロフミン酸塩としては、ニトロフミン酸のアンモニウム塩、カリウム塩、マグネシウム塩等が挙げられる。
前記フミン成分は、単独で用いられてもよく、二種類以上が混合されていてもよい。
中でも、フミン酸が、土壌に混合したときに分散性が良好であり、また、入手が容易であるため、特に好ましい。
【００２６】
本実施形態の助剤には、硫酸塩及び亜硫酸塩からなる群から選択される少なくとも１の硫酸成分がさらに含まれていてもよい。
硫酸塩としては、硫酸ナトリウム、硫酸カリウム、硫酸アルミニウム、硫酸鉄、ミョウバン（硫酸カリウムアルミニウム１２水和物）、焼ミョウバン、硫酸カルシウム等が挙げられる。
亜硫酸塩としては、亜硫酸ナトリウム、亜硫酸カリウム、亜硫酸カルシウム等が挙げられる。
前記硫酸成分は、単独で用いられてもよく、二種類以上が混合されていてもよい。
中でも、硫酸カルシウムが、土壌の強度を向上させる効果が高く、且つ、安価であるため、特に好ましい。
【００２７】
本実施形態の助剤において、前記硫酸成分は、前記フミン成分１００質量部に対して、１質量部以上５０質量部以下、好ましくは１０質量部以上４０質量部以下含まれている。
硫酸成分の含有量が前記範囲であることによって、土壌の強度が向上し、且つ、セメントからの六価クロムの溶出を抑制できる。
【００２８】
尚、フミン成分の質量とは、以下の方法で測定される質量をいう。
すなわち、フミン成分をＪＩＳ  Ａ  １２２６に準拠する方法で、７５０℃で６時間焼成した時の減量質量をフミン酸の質量とする。
【００２９】
本実施形態の助剤を、地盤改良に用いるために土壌と混合するタイミングとしては、例えば、後述する地盤改良方法のように、まず、改良する地盤を構成する土壌に助剤を混合し、その後、セメントなどの地盤改良材を土壌に混合することで、地盤改良材と助剤とを併用してもよい。
あるいは土壌に混合する前に地盤改良材と助剤とを混合して、後述するような本実施形態の地盤改良材の一成分として用いてもよい。
【００３０】
本実施形態の助剤は、地盤改良材とは別に準備することができるため、例えば、改良する地盤の土壌の土質に合わせた異なる任意の種類のセメントに、後から本実施形態の助剤を添加することでより幅広い土質の土壌に効果がある地盤改良材が容易に得られるという利点がある。
【００３１】
本実施形態の助剤を、セメントを含む地盤改良材(セメント含有地盤改良材)と混合して使用する場合について説明する。
本実施形態の助剤と併用される地盤改良材には、前記助剤以外には、セメントを主成分として含み、その他、必要に応じて、スラグ、石膏などの水硬性成分や、凝結遅延剤、凝結促進剤等が含まれていてもよい。
【００３２】
本実施形態の助剤をセメント含有地盤改良材に配合する配合量は、セメント含有地盤改良材に含まれるセメント１００質量部に対して、例えば、助剤中に含まれる前記フミン成分が１質量部以上４０質量部以下、好ましくは５質量部以上３５質量部程度になるような量であることが好ましい。
助剤の配合量が前記範囲である場合には、セメントの水和反応を阻害することなく、且つセメント成分からの六価クロム溶出を抑制する効果が得られる。
【００３３】
本実施形態の助剤が混合されるセメント含有地盤改良材に含まれるセメントとしては、特に制限されるものではなく、各種のものを使用できる。例えば、普通ポルトランドセメント、早強ポルトランドセメント、超早強ポルトランドセメント等のポルトランドセメント；白色ポルトランド等のポルトランドセメントの成分等を調整したもの；高炉セメント、フライアッシュセメント、シリカセメント等の混合セメント等が挙げられる。
中でも、普通ポルトランドセメント、高炉セメントが含まれる地盤改良材は土壌を固化する作用が高く好ましい。
また、前記セメントは、石膏、スラグ等と予め混合されているセメント系固化材としてセメント含有地盤改良材に配合されていてもよい。
【００３４】
次に、本発明に係る地盤改良方法の一実施形態について説明する。
本実施形態の地盤改良方法は、地盤を構成する土壌に前記助剤を混合する工程（以下、助剤混合工程ともいう。）と、前記助剤を混合した土壌にセメントを混合する工程（セメント混合工程ともいう。）とを含む方法である。
【００３５】
本実施形態の地盤改良方法では、まず、改良すべき地盤の土壌に助剤を混合する助剤混合工程を実施する。
改良すべき地盤とは、例えば、軟弱な土壌からなる地盤や、浚渫土や建設発生土を埋め立てた地盤などが挙げられる。これらの地盤の支持力や地耐力を向上させる目的で本実施形態の地盤改良方法による地盤改良が行なわれる。
地盤を構成する土壌には、例えば、火山灰や軽石を多く含む火山灰質土壌、粘土質を多く含む粘土質土壌、砂を多く含む砂質土など種々な土壌があり、また、水分や有機質など含有している成分の量や種類の違いも多種である。
【００３６】
本実施形態で用いる助剤は、前述したような地盤改良用の助剤と同様のものである。
前記助剤の土壌への混合量は、土壌の質に応じて適切な量を設定することができるが、例えば、土壌に対して０．５質量％以上５質量％（土壌１ｍ3あたり、約７〜８０ｋｇ程度）以下程度であることが好ましい。
助剤と土壌とを混合する方法としては例えば、公知の混合手段であるスタビライザー、バックホウ等を用いて助剤と土壌とが均一になるまで混合することなどが挙げられる。
【００３７】
次に、前記助剤混合工程を実施した後に、前記助剤を混合した土壌にセメントを混合するセメント混合工程を実施する。
本実施形態で用いるセメントは、前述したような前記セメントと同様のセメントが挙げられる。
本実施形態のセメント混合工程においては、前記セメント同時に、必要に応じてスラグ、石膏、石灰等他の成分を混合してもよい。
【００３８】
本実施形態の地盤改良方法において、セメント混合工程を実施するタイミングは、前記助剤混合工程において助剤を混合した直後であってもよく、助剤を混合してからある程度の時間が経過した後であってもよい。助剤を混合してから時間を置く場合には、例えば、数秒間から７日間、好ましくは１０分から６０分間、特に好ましくは３０分から６０分間程度経過後にセメント混合工程を実施することが好ましい。助剤を混合してからセメントを混合するまでの時間が前記範囲である場合には、強度発現性を向上させることができ、且つ必要以上に放置時間をとる必要がないため好ましい。
【００３９】
次に、本発明に係る地盤改良材の一実施形態について説明する。
本実施形態の地盤改良材には、フミン酸、フミン酸塩、ニトロフミン酸及びニトロフミン酸塩からなる群から選択される少なくとも１のフミン成分と、セメントとが含まれている。
【００４０】
前記フミン成分は、前述したようなフミン成分と同様のものが挙げられる。
【００４１】
本実施形態の地盤改良材には、硫酸塩及び亜硫酸塩からなる群から選択される少なくとも１の硫酸成分がさらに含まれていてもよい。
硫酸成分としては前述したような硫酸成分と同様なものが挙げられる。
【００４２】
前記セメントは、前述したようなセメントと同様なものが挙げられる。
【００４３】
本実施形態の地盤改良材には、必要に応じて、凝結促進剤、凝結遅延剤などの成分が含まれていてもよい。
【００４４】
本実施形態の地盤改良材のセメントの含有量は、例えば、５質量％以上１００質量％以下、好ましくは３０質量％以上１００質量％以下である。
セメントの含有量が前記範囲である場合には、混合した土壌の固化が充分に行なえる。
【００４５】
本実施形態の地盤改良材の各成分の配合は、例えば、セメント１００質量部に対して、前記フミン成分が１質量部以上４０質量部以下、好ましくは５質量部以上３５質量部以下であることが好ましい。
また、前記硫酸成分は、前記フミン成分１００質量部に対して１質量部以上５０質量部以下、好ましくは１０質量部以上３０質量％以下程度であることが好ましい。
本実施形態の地盤改良材におけるセメント、フミン成分、硫酸成分の配合量が前記範囲である場合には、混合された土壌の強度がより向上し、且つ六価クロムの溶出もより低減できるため好ましい。
【００４６】
本実施形態の地盤改良材は、予めフミン成分とセメントとが混合されてなる地盤改良材である。よって、本実施形態の地盤改良材を用いて地盤改良を行なう場合には、助剤とセメント含有地盤改良材とを別々に準備して施工時に混合する必要がなく、改良すべき地盤の土壌に前記地盤改良材を混合することで地盤改良が容易に行なえるという利点がある。
【００４７】
前記各実施形態にかかる地盤改良材、地盤改良用の助剤及び地盤改良方法は以上のとおりであるが、今回開示された実施の形態はすべての点で例示であって制限的なものではないと考えられるべきである。本発明の範囲は前記説明ではなくて特許請求の範囲によって示され、特許請求の範囲と均等の意味および範囲内でのすべての変更が含まれることが意図される。
【実施例】
【００４８】
以下に実施例を示して、本発明にかかる地盤改良材についてさらに具体的に説明するが、本発明は以下の実施例に限定されるものではない。
【００４９】
（粘土質土壌に対する地盤改良試験１）
粘土質土壌に対する地盤改良試験を行なうために、以下の試料を準備した。
《試料土》
試料土として、粘土（カオリン試薬、キシダ化学社製）に含水比５０質量％となるように水を加えて均一になるように混合したものを準備した。
【００５０】
《地盤改良材》
地盤改良材として、下記成分の材料を表１に示す配合で混合したものを準備した。
・セメント：高炉セメントＢ種（住友大阪セメント社製）
・助剤成分：フミン酸：（試薬、和光純薬社製）
ニトロフミン酸：（試薬、和光純薬社製）
フミン酸ナトリウム：（試薬、和光純薬社製）
【００５１】
セメント１００質量部に対して、助剤成分として表１に示すフミン成分を各質量比になるように混合した地盤改良材を準備した。
各地盤改良材を試料土に対して１２０ｋｇ/ｍ3となるように混合し、ＪＧＳ０８２１「安定処理土の締固めをしない供試体作製」に準じて供試体（直径５ｃｍ×高さ１０ｃｍの円柱形）を作成し、７日間、温度約２０℃、相対湿度９０％の環境において養生した。
養生後の供試体をＪＩＳ  Ａ  １２１６「一軸圧縮試験方法」に準じて一軸圧縮試験を実施した。
また、一軸圧縮試験で用いた供試体の破片を用いて、環境庁告示４６号に準じて六価クロムの溶出量を測定した。
結果を表１に示す。
【００５２】
【表１】
2014152223.tif 000002
【００５３】
表１に示すように、助剤成分を混合した地盤改良材を混合した実施例は、助剤成分を添加しなかった比較例に比べて一軸圧縮強さが強かった。
尚、助剤成分としてフミン成分を多く配合した参考例１では、一軸圧縮強さがやや低下している。
【００５４】
（粘土質土壌に対する地盤改良試験２）
助剤成分としてフミン成分に加えて下記の硫酸成分を表２及び表３に示す配合で混合した地盤改良材を準備した。
「粘土質土壌に対する地盤改良試験１」と同様に供試体を作製し、一軸圧縮強度及び六価クロム溶出量を測定した。
結果を表２及び表３に示す。
・硫酸成分  ：硫酸ナトリウム（試薬、和光純薬社製）
：硫酸カリウム（試薬、和光純薬社製）
：ミョウバン（カリウムミョウバン、試薬、関東化学社製）
：硫酸アルミニウム（試薬、関東化学社製）
：硫酸第一鉄（試薬、関東化学社製）
：焼きミョウバン（試薬、キシダ化学社製）
：硫酸カルシウム（試薬、キシダ化学社製）
：亜硫酸ナトリウム（試薬、和光純薬社製）
：亜硫酸カリウム（試薬、和光純薬社製）
：亜硫酸カルシウム（試薬、和光純薬社製）
【００５５】
【表２】
2014152223.tif 000003
【００５６】
【表３】
2014152223.tif 000004
【００５７】
表２及び表３の結果より、硫酸成分を配合した地盤改良材を用いた場合には、フミン成分のみを配合した地盤改良材を用いた表１に示す各実施例に比べて一軸圧縮強さは向上した。但し、硫酸成分をフミン酸１００質量部に対して５０質量部用いた実施例１４では、表１に示す各実施例と同等の一軸圧縮強さであった。
【００５８】
（セメントの影響）
前記実施例１等で用いた高炉セメントを、普通ポルトランドセメント（住友大阪セメント社製）に代えて、表４の配合とした実施例２４乃至２６、比較例２及び参考例２について、同様の一軸圧縮試験及び溶出試験を行なった。
結果を表４に示す。
【００５９】
【表４】
2014152223.tif 000005
【００６０】
表４に示すように、添加材を混合した地盤改良材を混合した実施例は、助剤成分を添加しなかった比較例に比べていずれも六価クロムの溶出量が比較例に比べて少なかった。普通ポルトランドセメントは六価クロムを多く含むため、比較例２では０．０９ｍｇ/Ｌと溶出量が多いが、実施例ではいずれも六価クロムの規制基準である０．０５ｍｇ/Ｌ未満になっていた。また、一軸圧縮強さも各実施例は比較例より向上した。尚、フミン成分を多く配合した参考例２では、一軸圧縮強さがやや低下していた。
【００６１】
前記実施例１乃至２０及び比較例１のセメントを、セメント系固化材（タフロック３Ｅ、住友大阪セメント社製）に代えて、表５の配合とした実施例２７乃至２９、比較例３及び参考例３について、同様の一軸圧縮試験及び溶出試験を行なった。
結果を表５に示す。
【００６２】
【表５】
2014152223.tif 000006
【００６３】
表５に示すように、助剤成分を混合した地盤改良材を混合した実施例は、助剤成分を添加しなかった比較例に比べていずれも六価クロムの溶出量が、比較例に比べて少なかった。また、一軸圧縮強さも各実施例は比較例より向上していた。尚、フミン成分を多く配合した参考例３では、一軸圧縮強さがやや低下していた。
【００６４】
（砂質土壌に対する地盤改良試験）
《試料土》
試料土として、川砂土（川砂、市販品）に含水比１６質量％となるように水を加えて均一になるように混合したものを準備した。
前記各実施例及び比較例の試料土に代えて、前記川砂土を用いて、表６に示す配合で、前記各実施例及び比較例と同様に一軸圧縮強さ及び溶出試験を行なった。
結果を表６に示す。
【００６５】
【表６】
2014152223.tif 000007
【００６６】
表６に示すように、助剤成分を混合した地盤改良材を混合した実施例は、助剤成分を添加しなかった比較例に比べていずれも一軸圧縮強さが向上し、且つ六価クロムの溶出量が抑制されていた。
すなわち、土壌の質が変わっても、実施例の地盤改良材は、強度向上及び六価クロム溶出抑制効果を発揮しうることがあきらかである。
【００６７】
（助剤とセメントとの混合時間を変えた場合の地盤改良試験）
試料土として改良試験１と同様のものを準備した。助剤成分として前記フミン酸を、セメントとして、前記高炉セメントＢ種を準備した。
まず、試料土にフミン酸を１２ｋｇ／ｍ3添加して、混合装置（装置名ＡＣＭ−２０×１０Ｌ、愛工舎製作所社製）を用いて助剤と土壌とが均一になるまで約３分間混合する。混合に続いてすぐにセメントを添加した（実施例３６）。あるいは、表７に記載の各時間土壌を放置した後、前記セメントを１２０ｋｇ／ｍ3土壌に添加し、同じ混合装置を用いて約６分間混合した。また、比較例７として、セメント（１３２ｋｇ／ｍ3）のみを土壌に混合した。各混合土壌を用いて各実施例及び比較例を前記と同様に供試体を作製し、一軸圧縮強さ及び溶出試験を行なった。
尚、表７中の地盤改良材添加量とは、試料土１ｍ3に対するフミン酸とセメントの合計量（ｋｇ）であり、表７中の添加剤／セメントとは、セメント１００質量部に対するフミン酸の添加量（質量部）である。
結果を表７に示す。
【００６８】
【表７】
2014152223.tif 000008
【００６９】
表７に示すように、フミン酸を混合してから、直後あるいは１０分間程度放置してからセメントを混合したものでは、圧縮強度に変化はなかったが、６０分間放置したものでは、圧縮強度が向上していた。一方、６０分を越えて２時間以上放置しても、さほど圧縮強度は向上しなかった。